(57)【要約】【課題】下層に酸化物を含有するリン酸及び／又はリン酸化合物皮膜、その上層に樹脂皮膜からなる有機複合被覆を形成させて有機複合被覆鋼板を製造する際に、外観むらのない表面外観が得られるようにする。【解決手段】温度５０℃未満の亜鉛系めっき鋼板またはアルミニウム系めっき鋼板にリン酸及び／又はリン酸化合物を含有する処理液を塗布し、しかる後、乾燥加熱して、膜厚が０．００５〜４μｍのリン酸含有皮膜を形成し、その上層に０．１〜５μｍの有機皮膜を形成させることを特徴とする有機複合被覆鋼板の製造方法。【選択図】            図１
2004269921.tif 000002
【特許請求の範囲】
【請求項１】
温度５０℃未満の亜鉛系めっき鋼板またはアルミニウム系めっき鋼板にリン酸及び／又はリン酸化合物を含有する処理液を塗布し、しかる後、乾燥加熱して、膜厚が０．００５〜４μｍのリン酸含有皮膜を形成し、その上層に０．１〜５μｍの有機皮膜を形成させることを特徴とする有機複合被覆鋼板の製造方法。
【請求項２】
温度２５℃以下のリン酸及び／又はリン酸化合物を含有する処理液を亜鉛系めっき鋼板またはアルミニウム系めっき鋼板表面に塗布し、しかる後、乾燥加熱して、膜厚が０．００５〜４μｍのリン酸含有皮膜を形成し、その上層に０．１〜５μｍの有機皮膜を形成させることを特徴とする有機複合被覆鋼板の製造方法。
【請求項３】
温度５０℃未満の亜鉛系めっき鋼板またはアルミニウム系めっき鋼板表面に、温度２５℃以下のリン酸及び／又はリン酸化合物を含有する処理液を塗布し、しかる後、乾燥加熱して、膜厚が０．００５〜４μｍのリン酸含有皮膜を形成し、その上層に０．１〜５μｍの有機皮膜を形成させることを特徴とする有機複合被覆鋼板の製造方法。
【請求項４】
リン酸及び／又はリン酸化合物を含有する処理液が、さらに酸化物微粒子、及び、Ｍｇ、Ｃａ、Ｓｒ、Ｂａ、Ｍｎ、Ａｌ、Ｆｅの各金属イオン、前記金属のうちの少なくとも１種を含む水溶性イオン、前記金属のうちの少なくとも１種を含む化合物、前記金属のうちの少なくとも１種を含む複合化合物の中から選ばれる１種以上を含む処理液であることを特徴とする請求項１〜３のいずれかの項に記載の有機複合被覆鋼板の製造方法。
【請求項５】
リン酸及び／又はリン酸化合物を含有し、さらに酸化物微粒子、及び、Ｍｇ、Ｃａ、Ｓｒ、Ｂａ、Ｍｎ、Ａｌ、Ｆｅの各金属イオン、前記金属のうちの少なくとも１種を含む水溶性イオン、前記金属のうちの少なくとも１種を含む化合物、前記金属のうちの少なくとも１種を含む複合化合物の中から選ばれる１種以上を含有する処理液が、リン酸及び／又はリン酸化合物をＰ２Ｏ５換算量で０．００１〜６．０モル／Ｌ含有し、さらに酸化物微粒子を０．００１〜３．０モル／Ｌ、Ｍｇ、Ｃａ、Ｓｒ、Ｂａ、Ｍｎ、Ａｌ、Ｆｅの各金属イオン、前記金属のうちの少なくとも１種を含む水溶性イオン、前記金属のうちの少なくとも１種を含む化合物、前記金属のうちの少なくとも１種を含む複合化合物の中から選ばれる１種以上を、前記金属の金属量換算の合計で０．００１〜３．０モル／Ｌ含有するｐＨ０．５〜５の酸性水溶液であることを特徴とする請求項４に記載の有機複合被覆鋼板の製造方法。
【発明の詳細な説明】
【０００１】
【発明の属する技術分野】
本発明は、下層に酸化物を含有するリン酸及び／又はリン酸化合物皮膜、その上層に樹脂皮膜からなる有機複合被覆を形成させる有機複合被覆鋼板の製造方法に関する。より具体的には、下層に起源する外観むらの発生しない、下層に酸化物を含有するリン酸及び／又はリン酸化合物皮膜、その上層に樹脂皮膜からなる有機複合被覆を形成させる有機複合被覆鋼板の製造方法に関する。
【０００２】
【従来の技術】
亜鉛系めっき鋼板のクロメート処理は、亜鉛の白錆を抑制する安価な防錆処理方法として幅広く使用されている。一方、クロメート処理液は６価クロムが含まれるため、従来から環境対策として、クロメート処理時の完全クローズドシステムによる排水処理の採用や、水洗工程を必要としない塗布型クロメート処理技術の開発が行われている。また、クロメート皮膜が微量に含有する６価クロムについても、クロム溶出を防止した有機複合被覆鋼板の開発、塗布型クロメート皮膜の難溶化の検討などが行われてきた。
【０００３】
一方、環境対策面から、６価クロムを使用しないクロムフリー化成処理鋼板の開発が行われ、例えば、以下のような方法が提案されている。
（１）タンニン酸を用いる方法（例えば、特許文献１）
（２）エポキシ樹脂とアミノ樹脂とタンニン酸を混合した熱硬化性塗料を用いる方法（例えば、特許文献２）
（３）水系樹脂と多価フェノールカルボン酸の混合組成物を用いる方法（例えば、特許文献３）
（４）ヒドラジン誘導体水溶液をブリキまたは亜鉛鉄板の表面に塗布する表面処理方法（例えば、特許文献４）
（５）水酸基含有モノマーを共重合成分として含有する有機樹脂とリン酸、金属のリン酸系化合物からなる表面処理用組成物を用いる方法（例えば、特許文献５）
（６）下層に酸化物を含有するリン酸及び／又はリン酸化合物皮膜、その上層に樹脂皮膜からなる有機複合被覆を形成させる方法（例えば、特許文献６、特許文献７）
以下に先行技術文献情報について記載する。
【０００４】
【特許文献１】
特開昭５１−７１２３３号公報
【０００５】
【特許文献２】
特開昭６３−９０５８１号公報
【０００６】
【特許文献３】
特開平８−３２５７６０号公報
【０００７】
【特許文献４】
特公昭５６−１０３８６号公報
【０００８】
【特許文献５】
特開平９−２０８８５９号公報
【０００９】
【特許文献６】
特開２００１−１１６４５号公報
【００１０】
【特許文献７】
特開２００１−１１６５６号公報
【００１１】
【発明が解決しようとする課題】
上記の中で、（６）の下層に酸化物を含有するリン酸及び／又はリン酸化合物皮膜、その上層に樹脂皮膜からなる有機複合被覆を形成させる有機複合被覆鋼板は、従来のクロメート処理鋼板に充分代替出来る特性を有している。しかしながら、酸化物を含有するリン酸及び／又はリン酸化合物皮膜を形成させる工程において、安定して均一な表面外観が得難いという問題がある。
【００１２】
本発明は、前記事情を考慮し、下層に酸化物を含有するリン酸及び／又はリン酸化合物皮膜、その上層に樹脂皮膜からなる有機複合被覆を形成させて有機複合被覆鋼板を製造するに際し、下層に起源する外観むらの発生しない表面外観に優れる有機複合被覆鋼板鋼板の製造方法を提供することを目的とする。
【００１３】
【課題を解決するための手段】
本発明者らは、前記した下層に酸化物を含有するリン酸及び／又はリン酸化合物皮膜、その上層に樹脂皮膜からなる有機複合被覆を形成させる有機複合被覆鋼板の製造方法において、安定して均一な表面外観が得られる方法に関して検討を行い、下層を形成する時の処理条件、具体的には下層を形成する時の鋼板温度及び／又は処理液温度を特定の範囲に限定することによって、外観むらを発生させずに安定して良好な表面外観が得られることを見いだした。本発明はこの知見に基づきなされた。
【００１４】
上記課題を解決する本発明の手段は次の通りである。
【００１５】
（１）温度５０℃未満の亜鉛系めっき鋼板またはアルミニウム系めっき鋼板にリン酸及び／又はリン酸化合物を含有する処理液を塗布し、しかる後、乾燥加熱して、膜厚が０．００５〜４μｍのリン酸含有皮膜を形成し、その上層に０．１〜５μｍの有機皮膜を形成させることを特徴とする有機複合被覆鋼板の製造方法。
【００１６】
（２）温度２５℃以下のリン酸及び／又はリン酸化合物を含有する処理液を亜鉛系めっき鋼板またはアルミニウム系めっき鋼板表面に塗布し、しかる後、乾燥加熱して、膜厚が０．００５〜４μｍのリン酸含有皮膜を形成し、その上層に０．１〜５μｍの有機皮膜を形成させることを特徴とする有機複合被覆鋼板の製造方法。
【００１７】
（３）温度５０℃未満の亜鉛系めっき鋼板またはアルミニウム系めっき鋼板表面に、温度２５℃以下のリン酸及び／又はリン酸化合物を含有する処理液を塗布し、しかる後、乾燥加熱して、膜厚が０．００５〜４μｍのリン酸含有皮膜を形成し、その上層に０．１〜５μｍの有機皮膜を形成させることを特徴とする有機複合被覆鋼板の製造方法。
【００１８】
（４）リン酸及び／又はリン酸化合物を含有する処理液が、さらに酸化物微粒子、及び、Ｍｇ、Ｃａ、Ｓｒ、Ｂａ、Ｍｎ、Ａｌ、Ｆｅの各金属イオン、前記金属のうちの少なくとも１種を含む水溶性イオン、前記金属のうちの少なくとも１種を含む化合物、前記金属のうちの少なくとも１種を含む複合化合物の中から選ばれる１種以上を含むことを特徴とする（１）〜（３）のいずれかに記載の有機複合被覆鋼板の製造方法。
【００１９】
（５）  リン酸及び／又はリン酸化合物を含有し、さらに酸化物微粒子、及び、Ｍｇ、Ｃａ、Ｓｒ、Ｂａ、Ｍｎ、Ａｌ、Ｆｅの各金属イオン、前記金属のうちの少なくとも１種を含む水溶性イオン、前記金属のうちの少なくとも１種を含む化合物、前記金属のうちの少なくとも１種を含む複合化合物の中から選ばれる１種以上を含有する処理液が、リン酸及び／又はリン酸化合物をＰ２Ｏ５換算量で０．００１〜６．０モル／Ｌ含有し、さらに酸化物微粒子を０．００１〜３．０モル／Ｌ、Ｍｇ、Ｃａ、Ｓｒ、Ｂａ、Ｍｎ、Ａｌ、Ｆｅの各金属イオン、前記金属のうちの少なくとも１種を含む水溶性イオン、前記金属のうちの少なくとも１種を含む化合物、前記金属のうちの少なくとも１種を含む複合化合物の中から選ばれる１種以上を、前記金属の金属量換算の合計で０．００１〜３．０モル／Ｌ含有するｐＨ０．５〜５の酸性水溶液であることを特徴とする（４）に記載の有機複合被覆鋼板の製造方法。
【００２０】
【発明の実施の形態】
本発明において、有機被覆鋼板のベースとなる亜鉛系めっき鋼板としては、亜鉛めっき鋼板、Ｚｎ−Ｎｉ合金めっき鋼板、Ｚｎ−Ｆｅ合金めっき鋼板（電気めっき鋼板および合金化溶融亜鉛めっき鋼板）、Ｚｎ−Ａｌ合金めっき鋼板（例えば、Ｚｎ−５％Ａｌ合金めっき鋼板、Ｚｎ−５５％Ａｌ合金めっき鋼板）などを用いることができる。また、本発明の有機被覆鋼板のベースとなるアルミニウム系めっき鋼板としては、アルミニウムめっき鋼板、Ａｌ−Ｓｉ合金めっき鋼板などを用いることができる。
【００２１】
本発明では、前記ベースとなる亜鉛系めっき鋼板またはアルミニウム系めっき鋼板に、リン酸及び／又はリン酸化合物を含有する処理液を塗布し、しかる後、乾燥加熱して、下層のリン酸含有皮膜を形成し、その上層に有機皮膜を形成する。
【００２２】
下層のリン酸塩含有皮膜の形成に用いるリン酸及び／又はリン酸化合物を含有する処理液は、（イ）リン酸及び／又はリン酸化合物を含み、または、さらに（ロ）酸化物微粒子と、（ハ）Ｍｇ、Ｃａ、Ｓｒ、Ｂａ、Ｍｎ、Ａｌ、Ｆｅの各金属イオン、前記金属のうちの少なくとも１種を含む水溶性イオン、前記金属のうちの少なくとも１種を含む化合物、前記金属のうちの少なくとも１種を含む複合化合物の中から選ばれる１種以上と、を含有する処理液である。
【００２３】
前記成分（イ）であるリン酸及び／又はリン酸化合物はとしては、オルトリン酸、ピロリン酸、トリポリリン酸などのポリリン酸、メタリン酸及びこれらの無機塩（例えば、第一リン酸アルミニウムなど）、亜リン酸、亜リン酸塩、次亜リン酸、次亜リン酸塩などのリン酸含有の化合物が、水溶液中で溶解した際に生じるアニオン、あるいは金属カチオンとの錯イオンとして存在している形態、遊離酸として存在している形態など全てを含み、本発明におけるリン酸成分の量は酸性水溶液中で存在するこれら全ての形態の合計をＰ２Ｏ５換算として規定する。
【００２４】
処理液中でのリン酸及び／又はリン酸化合物の添加量はＰ２Ｏ５換算で０．００１〜６．０モル／Ｌ、好ましくは０．０２〜１．０モル／Ｌ、さらに好ましくは０．１〜０．８モル／Ｌとする。リン酸及び／又はリン酸化合物の添加量が０．００１モル／Ｌ未満では添加による効果が十分でなく、耐食性が劣る。一方、添加量が６．０モル／Ｌを超えると過剰のリン酸イオンが湿潤環境下においてめっき皮膜と反応し、腐食環境によってはめっき素地の腐食を促進し、変色やシミ状錆発生の要因となる。
【００２５】
また、前記成分（イ）としては、耐食性の優れた複合酸化物を得ることができるため、リン酸アンモニウム塩を使用することも有効である。リン酸アンモニウム塩としては、第一リン酸アンモニウム、第二リン酸アンモニウムなどの１種又は２種以上を用いることが好ましい。
【００２６】
前記成分（ロ）である酸化物微粒子としては、酸化ケイ素（ＳｉＯ２微粒子）が最も好ましい。この酸化ケイ素は酸性水溶液中で安定な水分散性のＳｉＯ２微粒子であればよく、市販のシリカゾルや水分散性のケイ酸オリゴマーなどを用いることができる。但し、ヘキサフルオロケイ酸などのフッ化物は腐食性が強く、人体への影響も大きいため、作業環境への影響などの観点から使用しないことが望ましい。酸化物微粒子としては、上記の酸化ケイ素のほかに、酸化アルミニウム、酸化ジルコニウム、酸化チタン、酸化セリウム、酸化アンチモンなどのコロイド溶液、微粉末などを用いることもできる。
【００２７】
処理液中での、酸化物微粒子の添加量（酸化ケイ素の場合はＳｉＯ２量としての添加量）は０．００１〜３．０モル／Ｌ、好ましくは０．０５〜１．０モル／Ｌ、さらに好ましくは０．１〜０．５モル／Ｌとする。酸化物微粒子の添加量が０．００１モル／Ｌ未満では添加による効果が十分でなく、耐食性が劣る。一方、添加量が３．０モル／Ｌを超えると皮膜の耐水性が悪くなり、結果的に耐食性も劣化する。
【００２８】
前記成分（ハ）であるＭｇ、Ｃａ、Ｓｒ、Ｂａ、Ｍｎ、Ａｌ、Ｆｅの各金属イオン、前記金属のうちの少なくとも１種を含む水溶性イオン、前記金属のうちの少なくとも１種を含む化合物、前記金属のうちの少なくとも１種を含む複合化合物の中から選ばれる１種以上を処理液中に導入するには、前記金属のリン酸塩、硫酸塩、硝酸塩、塩化物などの１種又は２種以上を処理液中に添加すればよい。
【００２９】
処理液中での上記添加成分（ハ）の添加量は、金属量換算の合計で０．００１〜３．０モル／Ｌ、好ましくは０．０１〜０．５モル／Ｌとする。これらの合計の添加量が０．００１モル／Ｌ未満では添加による効果が十分に得られず、一方、添加量が３．０モル／Ｌを超えると、逆にこれらの成分が皮膜のネットワークを阻害するようになり、緻密な皮膜ができにくくなる。また、金属成分が皮膜から溶出しやすくなり、環境によっては外観が変色するなどの欠陥を生じる。
【００３０】
また、上記添加成分（ハ）において、Ｍｇ、Ｍｎが顕著に耐食性を向上させる。Ｍｇ成分の処理液中での存在形態はＭｇを含む化合物や複合酸化物でもよいが、特に優れた耐食性を得るためには金属イオン又はＭｇが含まれる水溶性イオンの形態が特に好ましい。
【００３１】
なお、添加成分（ハ）のイオンを金属塩として供給するために、塩素イオン、硝酸イオン、硫酸イオン、酢酸イオン、ホウ酸イオンなどのアニオンが処理液中に添加されてもよい。
【００３２】
上記添加成分（ハ）を含む処理液は、酸性水溶液である点が重要である。すなわち、処理液を酸性とすることにより亜鉛などのめっき成分が溶解しやすくなるため、化成処理皮膜とめっき界面に亜鉛などのめっき成分を含むリン酸化合物層が形成され、これにより両者の界面結合が強化される結果、耐食性に優れた皮膜になると推定される。
【００３３】
処理液（水溶液）のｐＨは０．５〜５、好ましくは２〜４とすることが適当である。処理液がｐＨ０．５未満では処理液の反応性が高くなり過ぎるため皮膜に微細な欠陥部が形成され、耐食性が低下する。一方、処理液がｐＨ５を超えると処理液の反応性が低くなり、めっき皮膜と複合酸化物皮膜との界面の結合が不十分となり、この場合も耐食性が低下する。
【００３４】
本発明では、ベースとなるめっき鋼板に前記成分（イ）を含有する処理液、または成分（イ）、（ロ）及び（ハ）を含有する処理液を塗布し、しかる後、加熱乾燥して、めっき鋼板表面に第１層皮膜（下層）として、
（ａ）リン酸及び／又はリン酸化合物、
または、さらに、
（ｂ）酸化物粒子と、
（ｃ）Ｍｇ、Ｃａ、Ｓｒ、Ｂａ、Ｍｎ、Ａｌ、Ｆｅの中から選ばれる１種又は２種以上の金属（但し、化合物及び／又は複合化合物として含まれる場合を含む）と、を含有し、膜厚が０．００５〜４μｍのリン酸含有皮膜を形成する。
【００３５】
下層皮膜の膜厚を０．００５〜４μｍに限定したのは、膜厚が０．００５μｍ未満では耐食性性が低下し、４μｍを超えると溶性性などの導電性が低下するためである。膜厚は０．００５〜３μｍが好ましく、０．０１〜２μがさらに好ましい。
【００３６】
なお、皮膜中でのリン酸、リン酸化合物の存在形態も特別な限定はなく、また、結晶若しくは非結晶であるか否かも問わない。また、皮膜中でのリン酸、リン酸化合物のイオン性、溶解度についても特別な制約はない。耐食性および溶接性などの観点から上記成分（ａ）の好ましい付着量はＰ２Ｏ５量換算で０．０１〜３０００ｍｇ／ｍ２、より好ましくは０．１〜１０００ｍｇ／ｍ２、さらに好ましくは１〜５００ｍｇ／ｍ２である。
【００３７】
耐食性および溶接性の観点から上記成分（ｂ）の好ましい付着量は０．０１〜３０００ｍｇ／ｍ２、より好ましくは０．１〜１０００ｍｇ／ｍ２、さらに好ましくは１〜５００ｍｇ／ｍ２である。
【００３８】
上記成分（ｃ）である特定の金属成分（Ｍｇ、Ｃａ、Ｓｒ、Ｂａ、Ｍｎ、Ａｌ、Ｆｅ）が皮膜中で存在する形態は特に限定されず、金属として、あるいは酸化物、水酸化物、水和酸化物、リン酸化合物、配位化合物などのイオン性、溶解度などについても特に限定されない。
【００３９】
耐食性および皮膜外観の低下防止の観点から上記成分（ｃ）の好ましい付着量は金属量換算で０．０１〜１０００ｍｇ／ｍ２、より好ましくは０．１〜５００ｍｇ／ｍ２、さらに好ましくは１〜１００ｍｇ／ｍ２ある。
【００４０】
本発明では、前記下層皮膜の上層に、膜厚が０．１〜５μｍの有機皮膜を形成させる。上層の膜厚を０．１〜５μｍに限定したのは、０．１μｍ未満では耐食性が不十分になり、５μｍを超えると、導電性、加工性が低下するためである。
【００４１】
下層皮膜を形成する処理液として、前記成分（イ）、（ロ）及び（ハ）を含有する処理液を用い、前記のようにして製造された有機複合被覆鋼板は、従来のクロメート処理鋼板に代替可能な優れた特性を有している。しかし、前記のようにして有機複合被覆鋼板を製造する際に、下層皮膜を形成させる工程において、処理液を塗布することに起因する外観むらが発生しやすいという問題のあることが明らかになった。
【００４２】
そこで、本発明者らは、下層皮膜を形成する処理液の処理条件と外観むらの発生状況について詳細に調査した。その結果、下層皮膜を形成するときに塗布する処理液の温度及び／又は処理液を塗布する直前の鋼板温度を本発明で規定する範囲に低下することで、外観むらの発生を防止できることが明らかになった。なお、前記処理液は、亜鉛めっき鋼板などのめっき鋼板との反応性が低い塗布型処理液であるので、所要の塗膜厚を確保する観点から処理液濃度の管理の必要性が認識されていたが、その他の製造条件についてはこれまで厳密な管理は必要とされていなかった。
【００４３】
以下に、本発明における鋼板温度、処理液温度の限定理由について説明する。
表１中のＮｏ．Ｂの成分組成の処理液（ｐＨ：２．７、温度：２５℃）を亜鉛めっき鋼板表面に塗布し、しかる後、加熱乾燥して、亜鉛めっき鋼板の表面に酸化物を含むリン酸含有皮膜を形成する際に、前記処理液を塗布する直前の鋼板温度を種々変え、該酸化物を含むリン酸含有皮膜皮膜形成後の鋼板表面の外観むらの発生状況を調査した。外観むらは、次のように評価した。
○：外観むらが認めらないもの。
△：軽度の外観むらが認められるもの。
×：著しい外観むらが認められるもの。
【００４４】
調査結果を図１に示す。鋼板温度を５０℃未満にすると、鋼板表面の外観むらの発生を防止する効果が認められる。５０℃未満では、鋼板温度の低下に伴い、外観むらの発生が軽微になる。本発明では、前記結果に基づいて、処理液を塗布する前の鋼板温度を５０℃未満に規定した。より好ましい鋼板温度は４０℃以下、さらに好ましい鋼板温度は２５℃以下である。
【００４５】
また、前述のＮｏ．Ｂの成分組成の処理液（ｐＨ：２．７）を亜鉛めっき鋼板表面に塗布して前記リン酸含有皮膜を有する鋼板を製造する際に、処理液温度を種々変え、該リン酸含有皮膜皮膜形成後の鋼板表面の外観むらの発生状況を調査した。外観むらは前記と同様に評価した。調査結果を図２に示す。処理液を塗布する直前の鋼板温度は４０℃である。
【００４６】
処理液温度を４０℃未満にすると外観むらの発生を軽減する効果が認められる。４０℃以下では、処理液温度の低下に伴い、外観むらの発生が軽微になる。本発明では、前記結果に基づいて、処理液温度を２５℃以下に規定した。外観むらの発生を防止する観点から、塗布性に影響を与えない範囲で処理液温度は低い方が有利である。
【００４７】
処理液を塗布する直前の鋼板温度及び該処理液の温度をそれぞれ前記で規定する範囲内にすることによって外観むらの発生を防止する効果をさらに向上できる。
【００４８】
前記処理液をめっき鋼板表面に塗布する際に、処理液温度、塗布する鋼板温度を前記で規定した範囲に低下することによって、外観むらを防止できる理由は明らかではないが、次のように推測される。すなわち、処理されるめっき皮膜の表面性状は、必ずしも均一とはいえず、部分的に活性な部分と不活性な部分が混在する場合がある。このような鋼板にリン酸及び／又はリン酸化合物を含有する処理液処理液を塗布すると、処理液温度や鋼板温度が高い場合に、処理液に含まれるリン酸及び／又はリン酸化合物が、めっき鋼板表面の活性な部分で亜鉛と僅かに反応し、外観むらになると推測される。処理液温度や鋼板温度を低下すると、表面の活性な部分でリン酸及び／又はリン酸化合物と亜鉛との反応が抑制されることで外観むらの発生が防止されるものと推測される。
【００４９】
なお、前記有機複合被覆鋼板を製造するにあたり、必要に応じて、下層を形成するための処理液を塗布する前に、予めめっき皮膜表面にアルカリ脱脂、溶剤脱脂、表面調整処理（アルカリ性の表面調整処理、酸性の表面調整処理）などの処理を施しておいてもよい。
【００５０】
【実施例】
以下、本発明の実施例について説明する。図３は本実施例において下層皮膜の形成に使用したロール塗布装置の要部設備の配置を示す概略図である。本装置を用いて下層皮膜形成のための処理液１は循環槽７と塗料パン２間をポンプ８で循環し、ピックアップロール３で塗料パン２内の処理液１を汲み上げ、汲み上げた処理液１をアプリケータロール４に転写し、さらにバックアップロール５に巻掛けられて走行する鋼板６に転写して塗布する。塗布後図示されていない加熱炉で焼き付け処理され、下層皮膜を形成する。塗布前の鋼板温度は温度計９で測定し、処理液温度は温度計１０で測定する。１１は鋼板の加熱・冷却装置、１２は処理液の加熱・冷却装置、１３は前記加熱・冷却装置１１、１２の温度を制御する制御装置である。
【００５１】
図３に示した塗布装置を用いて、板厚１．０ｍｍ、めっき付着量２０／２０ｇ／ｍ２の電気亜鉛めっき鋼板に、表１に記載の成分組成の処理液を乾燥膜厚で０．２〜０．６μｍになるように塗布し、しかる後に焼き付け処理を行い、下層のリン酸含有皮膜を形成し、さらに図示されていないロール塗布装置で有機樹脂を含む処理液を塗布し、加熱乾燥して厚さ１．０μｍの有機皮膜を形成した。前記で得た有機複合被覆鋼板の外観むらを以下のように評価した。
（処理むらの評価基準）
○：外観むらが認めらないもの
△：軽度の外観むらが認められるもの
×：著しい外観むらが認められるもの
製造条件と外観むらの評価結果を表２に示す。
【００５２】
【表１】
2004269921.tif 000003
【００５３】
【表２】
2004269921.tif 000004
【００５４】
リン酸及び／又はリン酸化合物を含有する処理液を塗布する直前の鋼板温度が本発明範囲内のものは、前記範囲を外れるものに比べて外観むらが少ない。また、塗布するリン酸及び／又はリン酸化合物を含有する処理液の温度が本発明範囲内ののもは、前記範囲を外れるものに比べて外観むらが少ない。
【００５５】
リン酸及び／又はリン酸化合物を含有する処理液を塗布する直前の鋼板温度及び塗布する処理液の温度が本発明範囲内のものは、外観むらが一層軽微である。
【００５６】
【発明の効果】
本発明によれば、下層のリン酸含有皮膜の形成に起源する外観むらの発生を防止でき、表面外観に優れた有機複合被覆鋼板を製造できる。
【図面の簡単な説明】
【図１】鋼板温度と鋼板表面の外観むらの発生状況の関係を示す図である
【図２】塗液温度と鋼板表面の外観むらの発生状況の関係を示す図である
【図３】実施例において、下層皮膜を形成する処理液の塗布に使用したロール塗布装置の要部設備の配置を示す概略図である。
【符号の説明】
１  処理液
２  塗料パン
３  ピックアップロール
４  アプリケータロール
５  バックアップロール
６  鋼板
７  循環槽
８  ポンプ
９、１０  温度計
１１、１２  加熱・冷却装置
１３  制御装置
【図１】
2004269921.tif 000005
【図２】
2004269921.tif 000006
【図３】
2004269921.tif 000007